(57)【要約】【課題】除熱性に優れ、大量生産性に優れ、生成するフルオロポリマーの品質に優れるフルオロポリマーの製造方法の提供。【解決手段】フルオロモノマーを管型反応器内で重合してフルオロポリマーを製造する方法であって、流路の断面積が１．０×１０−５〜０．８ｃｍ２である管型反応器を用い、該フルオロモノマーを含む重合原料混合物を管型反応器に連続的に供給し、該フルオロポリマーを含む重合生成物を管型反応器から連続的に取り出すフルオロポリマーの製造方法。【選択図】図１
2004250627.tif 000002
【特許請求の範囲】
【請求項１】
フルオロモノマーを管型反応器内で重合してフルオロポリマーを製造する方法であって、流路の断面積が１．０×１０−５〜０．８ｃｍ２である管型反応器を用い、該フルオロモノマーを含む重合原料混合物を管型反応器に連続的に供給し、該フルオロポリマーを含む重合生成物を管型反応器から連続的に取り出すことを特徴とするフルオロポリマーの製造方法。
【請求項２】
管型反応器を流れる重合原料混合物のレイノルズ数が２３００以下である請求項１に記載のフルオロポリマーの製造方法。
【請求項３】
前記フルオロモノマーの重合が、ラジカル重合である請求項１又は２に記載のフルオロポリマーの製造方法。
【発明の詳細な説明】
【０００１】
【発明の属する技術分野】
本発明は、管型反応器を用いたフルオロポリマーの製造方法に関する。
【０００２】
【従来の技術】
フルオロポリマーは、耐熱性、耐薬品性、耐溶剤性、耐燃料油性、耐候性、絶縁性、非粘着性等に優れる特性を活かして、電子・電気工業、自動車工業、化学工業等の幅広い産業分野において不可欠な材料となっている。
【０００３】
従来、フルオロポリマーは、乳化重合法、懸濁重合法、溶液重合法、塊状重合法等の方法を用いて、フルオロモノマーをラジカル重合して製造されている。これらの方法においては、槽型撹拌反応器を用いた回分操作が採用されている。
【０００４】
一般に、回分操作は、連続操作に比較して、工業的製造方法として有利であるとはいえない。特に、種々の製品の大量生産には、生成物の品質が安定することから連続操作が採用されている。
【０００５】
フルオロポリマーの製造においては、フルオロモノマーの重合時の発熱量が大きく、槽型撹拌反応器のように、反応器の内外に熱交換器を設置して除熱するだけでは精密な重合温度制御が困難となる場合があった。また、反応槽内の混合状態が不均一になると、局部的な高温状態が発生し、フルオロポリマーの品質に大きな影響を与える場合もあった。
【０００６】
また、乳化重合法においては、水性媒体にフルオロモノマーを分散させるため、又は気体状態のフルオロモノマーを水性媒体中に吸収させるために高いせん断力で撹拌する必要があり、生成したフルオロポリマーのエマルションが破壊される問題もあった。
【０００７】
フルオロモノマーを連続重合法として、静的混合部を有する断面積が１３．８ｃｍ２の管型反応器を用いる方法が知られている（特許文献１を参照。）。しかし、静的混合部による圧力損失が大きく、重合圧力を安定的に保持するのが困難になるうえ、生成したポリマーが静的混合部に付着し、管型反応器が閉塞する問題もある。また、断面積が大きいため、反応器内部に温度分布が生じ、均質なフルオロポリマーを製造するのが困難である場合があるとわかった。
【０００８】
【特許文献１】
特開平２−８６６０２号公報
【０００９】
【発明が解決しようとする課題】
本発明の目的は、上記のような問題点を解決し、除熱性に優れ、大量生産性に優れ、生成するフルオロポリマーの品質に優れるフルオロポリマーの製造方法を提供することである。
【００１０】
【課題を解決するための手段】
本発明は、フルオロモノマーを管型反応器内で重合してフルオロポリマーを製造する方法であって、流路の断面積が１．０×１０−５〜０．８ｃｍ２である管型反応器を用い、該フルオロモノマーを含む重合原料混合物を管型反応器に連続的に供給し、該フルオロポリマーを含む重合生成物を管型反応器から連続的に取り出すことを特徴とするフルオロポリマーの製造方法を提供する。
【００１１】
【発明の実施の形態】
本発明における管型反応器の流路の断面積は１．０×１０−５〜０．８ｃｍ２である。好ましくは２．０×１０−５〜０．２ｃｍ２であり、より好ましくは、８．０×１０−５〜３．１×１０−２ｃｍ２である。流路の断面積がこの範囲にあると、反応器単位体積あたりの壁面積が大きくなり、除熱効率が上がるうえ、重合原料混合物が拡散のみで均一に混合され、品質の優れるフルオロポリマーが得られる。
【００１２】
該管型反応器の流路の断面形状は、特に限定されず、円形、楕円形、三角形、正方形、長方形、台形等の四角形、五角形、六角形等の多角形等の形状が採用される。好ましくは、円形、楕円形、正方形、長方形であり、より好ましくは、円形である。流路の断面形状を表す指標として、管型反応器断面に内接する最大円の半径（ｒＳ）及び管型反応器断面に外接する最小円の半径（ｒＬ）を用いることも好ましい。ｒＳは７．０７×１０−３〜５．０５ｍｍが好ましく、９．９０×１０−３〜２．５０ｍｍがより好ましく、５．００×１０−２〜２．０３ｍｍであることが最も好ましい。そして、ｒＬ／ｒＳの比は１〜１０が好ましく、１〜７がより好ましく、１〜４が最も好ましい。
【００１３】
管型反応器としては、フルオロモノマー、重合溶媒等の反応媒体の供給及び排出が同時に可能な反応器であれば特に制限を受けるものではないが、例えば、ジャケット部での昇温・冷却が可能な構造を有し、重合開始剤、フルオロモノマー等を均一に連続添加させることのできる構造を有するものが好ましい。
【００１４】
管型反応器の形状としては、特に限定されず、直管状、曲管状、円形コイル状、楕円形コイル状、正方形、長方形等の四角形コイル状等の形状が挙げられる。好ましくは、直管状、曲管状、円形コイル状である。また、管型反応器の設置方法としては、特に限定されず、鉛直、水平、斜め等のいずれの設置方法も採用される。
【００１５】
管型反応器の管長は０．５〜１０００ｍが好ましく、０．５〜１００ｍがより好ましい。管型反応器の管長が、あまりに短いと重合原料混合物の滞留時間が短くなり、フルオロポリマーの生産性が低下する。あまりに長いと重合原料混合物の供給口と重合生成物の取出し口の間の圧力損失が大きくなり、管型反応器内を重合原料混合物が安定して流れなくなる。
【００１６】
本発明において、管型反応器は単独で用いてもよく、複数本を並列して用いることも好ましい。複数本を並列して用いる場合には、１０〜１０００本が好ましく、１０〜３００本がより好ましい。複数本を並列して用いることが、フルオロポリマーの生産量を適宜制御できるので好ましい。
【００１７】
本発明において、管型反応器内で、フルオロモノマー、開始剤、媒体等からなる重合原料混合物は層流状態で流れることが好ましい。層流状態においては、重合原料混合物の混合は拡散によって行われると考えられる。
【００１８】
重合原料混合物をあらかじめ充分混合した後、管型反応器に供給することも好ましい。該混合には、高圧乳化機、撹拌型ホモジナイザー、超音波乳化機等を使用することが好ましい。また、静的混合用構造部又は機械的撹拌混合部を１個以上組み込んだ管を使用することも好ましい。該静的混合用構造部としては、スタティックミキサー、スルザー式、ケニックス式、東レ式、ノリタケカンパニー式等の構造部が挙げられる。該機械的撹拌混合部としては、ＩＫＡ多歯高剪断、又はＣｈａｒｌｅｓ  Ｒｏｓｓ＆Ｓｏｎ  Ｃｏｍｐａｎｙ製シリーズ４００インラインＸ−シリーズミキサー等が挙げられる。
【００１９】
本発明のフルオロポリマーの製造方法において、フルオロモノマーを含む重合原料混合物を連続的供給し、該フルオロポリマーを含む重合生成物を連続的に取り出す。取り出されたフルオロポリマーを含む重合生成物を冷却し反応を停止した後、水、有機溶媒を添加して相分離する、また、金属塩を添加して凝集する等の方法でフルオロポリマーを単離し、乾燥した後、フルオロポリマーを得る。
【００２０】
重合方法としては、乳化重合、懸濁重合、溶液重合、塊状重合等が用いられる。好ましくは、乳化重合及び溶液重合である。
【００２１】
本発明におけるポリマー製造方法の工程の概略を図を用いて、以下に説明するが、本発明はこれらに限定されない。図１は、本発明のフルオロポリマーの製造方法の工程の一例である。本装置を用いたフルオロポリマーの製造手順を以下に記載する。フルオロモノマー用タンク１内には、重合すべきフルオロモノマーを入れる。タンク１には、温度調節機構等が設けられている（図示せず）。また、媒体・開始剤・添加剤用のタンク２内には、媒体、開始剤等を入れる。ついで、フルオロモノマー用マスフローコントローラー３、媒体・開始剤・添加剤等用マスフローコントローラー４を用いて、フルオロモノマー及び媒体・開始剤・添加剤等用を管型反応器５に送液する。
【００２２】
重合原料混合物は、管型反応器５に供給されると、温度調節機構を有する加熱・冷却器６により瞬時に昇温され、ラジカル開始剤が分解し、重合反応が進行する。ついで、フルオロポリマーを含む重合生成物は、管型反応器より取り出され、温度調節機構等（図示せず。）が設けられている製品回収タンク７に送られ、急冷することにより重合反応が停止され、重合生成物が製品回収タンク内に貯蔵される。フルオロモノマーが気体の場合、系内の重合圧力は、圧力コントロールバルブ８により一定圧に制御される。圧力コントロールバルブ８は管型反応器５と製品回収タンク７の間に設置することも好ましい。
【００２３】
フルオロモノマーが２種類以上の場合は、タンク１及びマスフローコントローラー３を複数本準備し、管型反応器５に送液することも好ましい。溶媒・開始剤・添加剤等は、複数のタンク２及びマスフローコントローラー４を用いて供給することも好ましい。また、フルオロモノマー及び溶媒・開始剤・添加剤等を管型反応器へ供給する箇所を２以上にしてもよい。また、管型反応器５には、未反応モノマー及び溶媒等を回収するためのループ部を有することも好ましい。加熱・冷却器６は、重合速度を制御するために、２〜１０台の複数の加熱・冷却器を並べて使用することも好ましい。
【００２４】
本発明におけるフルオロモノマーとしては、フッ素原子を有し、ラジカル重合性モノマーであれば、限定することなく用いることができる。フルオロモノマーの具体例としては、テトラフルオロエチレン（以下、ＴＦＥという。）、ヘキサフルオロプロピレン（以下、ＨＦＰという。）、ビニリデンフルオライド（以下、ＶｄＦという。）、トリフルオロエチレン、１，２−ジフルオロエチレン、フッ化ビニル、トリフルオロプロピレン、クロロトリフルオロエチレン（以下、ＣＴＦＥという。）、３，３，３−トリフルオロプロペン、２−トリフルオロメチル−３，３，３−トリフルオロ−１−プロペン、パーフルオロ（ブチルエチレン）等のフルオロオレフィン、
【００２５】
パーフルオロ（メチルビニルエーテル）（以下、ＰＭＶＥという。）、パーフルオロ（エチルビニルエーテル）、パーフルオロ（プロピルビニルエーテル））（以下、ＰＰＶＥという。）等のパーフルオロ（アルキルビニルエーテル）、パーフルオロ（１，３−ジオキソール）、パーフルオロ（ブテニルビニルエーテル）（以下、ＢＶＥという。）等のパーフルオロ（アルケニルビニルエーテル）、パーフルオロ（２，２−ジメチル−１，３−ジオキソール）（以下、ＰＤＤという。）、パーフルオロ−（２−メチレン−４−メチル−１，３−ジオキソラン）等のエーテル性酸素原子含有環状パーフルオロオレフィン、
【００２６】
（パーフルオロブチル）エチルアクリレート、（パーフルオロヘキシル）エチルアクリレート（以下、ＦＨＡという。）、（パーフルオロヘプチル）メチルアクリレート、（パーフルオロオクチル）エチルアクリレート（以下、ＦＯＡという。）等の（パーフルオロアルキル）エチルアクリレート、（パーフルオロブチル）エチルメタクリレート、（パーフルオロヘキシル）エチルメタクリレート（以下、ＦＨＭＡという。）、（パーフルオロヘプチル）メチルメタクリレート、（パーフルオロオクチル）エチルメタクリレート（以下、ＦＯＭＡという。）等の（パーフルオロアルキル）エチルメタクリレート、
【００２７】
α−フルオロスチレン、β−フルオロスチレン、α，β−ジフルオロスチレン、β，β−ジフルオロスチレン、α，β，β−トリフルオロスチレン、α−トリフルオロメチルスチレン、２，４，６−トリ（トリフルオロメチル）スチレン、２，３，４，５，６−ペンタフルオロスチレン、パーフルオロ（スチレン）、２，３，４，５，６−ペンタフルオロ−α−メチルスチレン等のフルオロスチレン等が挙げられる。
【００２８】
フルオロモノマーとしては、官能基を有するものであることも好ましい。官能基を有するフルオロモノマーとしては、下記化１に示すモノマー等が挙げられる。
【００２９】
【化１】
2004250627.tif 000003
【００３０】
ここで、ＺはＣＨ２ＯＨ、ＣＯＯＨ、ＳＯ２Ｆ、ＣＨ２ＯＣＮ又はＣＨ２ＰＯ３Ｈ、Ｘ及びＹはそれぞれ独立に水素原子又はフッ素原子、Ｒｆは炭素数１〜２０のポリフルオロアルキレン基であり、エーテル性の酸素原子を含有してもよい。
【００３１】
フルオロモノマーとしては、ＴＦＥ、ＶｄＦ、ＨＦＰ、ＰＭＶＥ、ＰＰＶＥ、ＣＴＦＥ、ＢＶＥ、ＰＤＤ、ＦＨＡ、ＦＯＡ、ＦＨＭＡ及びＦＯＭＡがより好ましく、ＴＦＥ、ＨＦＰ、ＰＰＶＥ、ＢＶＥ及びＰＤＤが最も好ましい。フルオロモノマーは１種単独で用いてもよく、２種以上を併用してもよい。
【００３２】
また、本発明において、前記フルオロモノマーと非フッ素系モノマーを共重合することも好ましい。非フッ素系モノマーとしては、エチレン、プロピレン、ブテン等のオレフィン、エチルビニルエーテル等のアルキルビニルエーテル、酢酸ビニル等のビニルエステル、メチルメタクリレート、エチルアクリレート、ブチルアクリレート、ステアリルアクリレート等の（メタ）アクリレート等が挙げられる。非フッ素系モノマーは１種単独で用いてもよく、２種以上を併用してもよい。全モノマーに対するフルオロモノマーの割合は、３０モル％以上が好ましく、４５モル％以上がより好ましく、５０モル％以上が最も好ましい。
【００３３】
本発明の製造方法で製造されるフルオロポリマーの具体例としては、ポリテトラフルオロエチレン、ポリフッ化ビニリデン、ポリクロロトリフルオロエチレン（ＰＣＴＦＥ）、ポリフッ化ビニル、ポリパーフルオロ（ブテニルビニルエーテル）、ＴＦＥ／ＨＦＰ共重合体（ＨＦＰ）、ＴＦＥ／ＰＰＶＥ共重合体（ＰＦＡ）、ＴＦＥ／エチレン共重合体（ＥＴＦＥ）、ＴＦＥ／ＶｄＦ／ＨＦＰ共重合体（ＴＨＶ）、ＴＦＥ／ＰＭＶＥ共重合体、ＴＦＥ／プロピレン共重合体、ＶｄＦ／ＨＦＰ共重合体、等が挙げられる。
【００３４】
本発明において、フルオロモノマーの重合が、ラジカル重合であることが好ましい。ラジカル重合は、ラジカル重合開始剤を用いて実施することが好ましい。ラジカル重合開始剤としては、過硫酸カリウム、過硫酸アンモニウム等の無機過酸化物、過硫酸アンモニウム−硫酸第一鉄、過硫酸アンモニウム−亜硫酸水素アンモニウム等のレドックス系開始剤、過硫酸ジサクシノイル等の水溶性有機過酸化物、アゾビスイソブチロニトリル等のアゾ化合物、ビスベンゾイルパーオキシド、ジペンタフルオロプロピオニルパーオキシド等のジアシルパーオキサイド、ｔｅｒｔ−ブチルパーオキシイソブチレート等のパーオキシエステル、ジイソプロピルベンゼンヒドロパーオキシド等のヒドロパーオキシド、コハク酸パーオキシド等の酸パーオキシド、ビスパーフルオロプロピオニルパーオキシド、ビスパーフルオロベンゾイルパーオキシド等のパーフルオロパーオキシド等が挙げられる。ラジカル重合開始剤の使用量は、モノマー１００質量部に対し、１０−６〜１０質量部が好ましく、１０−５〜２質量部がより好ましい。
【００３５】
本発明において、フルオロモノマーの重合は、重合溶媒の存在下に実施することが好ましい。重合溶媒としては、アルコール、ケトン、エーテル、アルカン、含フッ素溶媒、水等が挙げられる。好ましくは含フッ素溶媒及び水であり、より好ましくは連鎖移動係数が小さい含フッ素溶媒である。
【００３６】
含フッ素溶媒の具体例としては、炭素数３〜１０のパーフルオロカーボン、炭素数３〜１０のハイドロフルオロカーボン、炭素数３〜１０のハイドロクロロフルオロカーボンからなる群から選ばれる１種以上であることが好ましい。
【００３７】
パーフルオロカーボンの具体例としては、パーフルオロシクロブタン、パーフルオロヘキサン、パーフルオロ（ジプロピルエーテル）、パーフルオロシクロヘキサン、パーフルオロ（２−ブチルテトラヒドロフラン）等が挙げられる。ハイドロフルオロカーボンの具体例としては、ＣＨ３ＯＣ２Ｆ５、ＣＨ３ＯＣ３Ｆ７、Ｃ５Ｆ１０Ｈ２、Ｃ６Ｆ１３Ｈ、Ｃ６Ｆ１２Ｈ２等が挙げられる。ハイドロクロロフルオロカーボンの具体例としては、ＣＨＣｌＦＣＦ２ＣＦ２Ｃｌ等が挙げられる。
【００３８】
本発明において、連鎖移動剤を使用し、生成するフルオロポリマーの分子量や物理的又は化学的性質を制御することも好ましい。連鎖移動剤としては、メタノール等のアルコール類、エチルメルカプタン、ブチルメルカプタン等のメルカプタン、ヨウ化アルキル、ヨウ化パーフルオロアルキル、臭化アルキル、臭化パーフルオロアルキル、四塩化炭素、クロロホルム、塩化スルフリル等のハロゲン含有化合物、メタン、エタン、シクロヘキサン、メチルシクロヘキサン等のアルカン等が挙げられるが、これに限定されない。連鎖移動剤は１種単独で用いてもよく、２種類以上を併用してもよい。
【００３９】
該連鎖移動剤の使用量は、溶媒に対して０．００１質量％〜５０質量％が好ましい。より好ましくは０．００１質量％〜２０質量％である。使用量があまりに少ないと、分子量を調整する機能が発現せず、添加量があまりに多いと高分子量のフルオロポリマーが得られない。この範囲にあると、強度等の物理的特性に優れる、適切な分子量のフルオロポリマーが得られる。
【００４０】
フルオロポリマーの製造に乳化重合法を適用する場合、乳化剤を使用することが好ましい。特に、生成するフルオロポリマーのエマルションを安定化効果に優れる含フッ素乳化剤の使用が好ましい。
【００４１】
含フッ素乳化剤としては、パーフルオロアルキル基を含有する乳化剤が好ましい。具体例としては、パーフルオロアルカンカルボン酸又はパーフルオロアルカンスルホン酸及びそれらのアンモニウム塩、カリウム塩又はナトリウム塩、パーフルオロポリエール鎖を有するカルボン酸又はスルホン酸及びそれらのアンモニウム塩、カリウム塩又はナトリウム塩が好ましい。含フッ素乳化剤の具体例としては、Ｃ６Ｆ１３ＣＯＯＮＨ４、Ｃ７Ｆ１５ＣＯＯＮＨ４、Ｃ８Ｆ１７ＣＯＯＮＨ４等のパーフルオロカルボン酸型乳化剤がより好ましい。含フッ素乳化剤の使用量は、通常は水性媒体中０．００１〜５質量％が好ましく、０．０５〜２質量％がより好ましい。
【００４２】
本発明における重合条件として、重合温度は２０〜１００℃が好ましい。あまりに高温では、溶媒として用いる水又は含フッ素溶媒が気化し重合反応が進行し難くなり、あまりに低温では重合開始剤の分解速度が遅くなる。より好ましくは３０〜８０℃である。重合時間は１．０×１０−３〜１．５×１０５秒が好ましく、１．０×１０−２〜１．０×１０４秒がより好ましい。あまりに短時間では、重合が進行せず、フルオロポリマーの生成量が少なくなり、あまりに長時間では、生産性が低く工業的に不利である。
【００４３】
本発明において、管型反応器内を流れる重合原料混合物の流速は０．０１〜１００ｍｌ／ｓｅｃが好ましく、０．０１〜５０ｍｌ／ｓｅｃがより好ましい。流速があまりに遅いと単位時間当たりのポリマーの生産量が低く、流速があまりに速いと重合原料混合物の流れが不安定になり、均質なフルオロポリマーが得られない。この範囲にあると生産性が高く、均質なフルオロポリマーが得られる。
【００４４】
本発明において、管型反応器を流れる重合原料混合物のレイノルズ数は２３００以下が好ましい。すなわち、重合原料混合物が層流で流れる状態で重合を進行させることが好ましい。レイノルズ数がこれより大きいと、重合原料混合物の流れが乱流となり、重合反応が不安定になることから均質なフルオロポリマーが得られにくい。また、乳化重合法を適用する場合には、乱流状態では渦が発生しやすく、渦の剪断力により、エマルションの安定性が低下する。
【００４５】
【実施例】
以下に、実施例を用いて本願発明を詳細に説明するが、本発明はこれらに限定されない。以下において、ＦＴＩＲはフーリエ変換赤外分光光度計を、ＤＳＣは、走査型示差熱量分析を意味する。数平均分子量は、ジャーナル・オブ・アプライド・ポリマーサイエンス、１７、３２５３（１９７３）に記載のＴ．Ｓｕｗａらの方法を用いて求めた。
【００４６】
［実施例１］
図１に示したような装置を使用し、タンク１にＴＦＥを、タンク２にパーフルオロベンゾイルパーオキシドの１００ｐｐｍＣＨＣｌＦＣＦ２ＣＦ２Ｃｌ溶液からなる開始剤溶液を充填した。マスフローコントローラー３及び４を用いて、ＴＦＥを０．９ｍｌ／ｓ、開始剤を溶解したＣＨＣｌＦＣＦ２ＣＦ２Ｃｌ（以下、ＡＫ２２５ｃｂという。）を０．０８ｍｌ／ｓの流速で管型反応器５に送入した。
【００４７】
管型反応器５としては、長さ２ｍ、管内径０．７９ｍｍであり、管断面積０．４９ｍｍ２であるコイル状管型反応器を用いた。管型反応器５は、加熱・冷却器６によって６０℃に保持した。重合圧力は圧力コントロールバルブ８により、１．３ＭＰａに保持した。ＴＦＥ及び開始剤溶液を前記速度で連続的に供給し、製品回収タンク７に重合生成物を回収した。２０分間後に原料の供給を停止した。製品回収タンク７の中には白色紛体の分散液が得られた。
【００４８】
該白色粉体を乾燥させて得られた０．３６２ｇの白色固体は、ＦＴＩＲによりＰＴＦＥであることが確認された。収率は７．５％であった。ＰＴＦＥは、ＤＳＣ分析により、融点が３２０．２℃、結晶化温度が３１１．５℃、結晶化熱が−６１．９Ｊ／ｇ、であった。これらに測定値から推定される数平均分子量は１．４×１０４であった。
【００４９】
［実施例２］
ＴＦＥの流速を１０．０ｍｌ／ｓ、開始剤溶液の流速を０．０８ｍｌ／ｓにした以外は実施例１と同様にして重合を行った。得られた白色固体は１．０２ｇで、収率は１．９％であり、ＦＴＩＲからＰＴＦＥであることが確認された。ＤＳＣ分析から、融点が３２３．６℃、結晶化温度が３０８．８℃、結晶化熱が−５３．８Ｊ／ｇ、であった。推定される数平均分子量は４．０×１０４であった。
【００５０】
［実施例３］
図１に示したような装置を使用し、タンク１にＴＦＥを、タンク２にパーフルオロベンゾイルパーオキシドの５００ｐｐｍパーフルオロ（２−ブチルテトラヒドロフラン）溶液からなる開始剤溶液を充填した。マスフローコントローラー３及び４を用いて、ＴＦＥを１５．２ｍｌ／ｓ、開始剤溶液を０．１７ｍｌ／ｓの流速で管型反応器５に送入した。
【００５１】
管型反応器５としては、長さ２ｍ、管内径０．７９ｍｍであり、管断面積０．４９ｍｍ２であるコイル状管型反応器を用いた。管型反応器５は、加熱・冷却器６によって６５℃に保持した。重合圧力は圧力コントロールバルブ８により、１．５ＭＰａに保持した。ＴＦＥ及び開始剤溶液を前記速度で連続的に供給し、製品回収タンク７に重合生成物を回収した。２３分間後に原料の供給を停止した。製品回収タンク７の中には白色紛体の分散液が得られた。
【００５２】
該白色粉体を乾燥させて得られた２．３０ｇの白色固体は、ＦＴＩＲによりＰＴＦＥであることが確認された。収率は５．６％であった。ＰＴＦＥは、ＤＳＣ分析により、融点が３１９．３℃、結晶化温度が３０７．８℃、結晶化熱が−５６．１Ｊ／ｇ、であった。これらに測定値から推定される数平均分子量は３．７×１０４であった。
【００５３】
［実施例４］
図１に示したような装置を使用し、タンク１にＴＦＥ、タンク２に開始剤のコハク酸パーオキシドの１００ｐｐｍ、乳化剤のＣ７Ｆ１５ＣＯＯＮＨ４の０．５質量％を含有するイオン交換からなる開始剤・乳化剤水溶液を充填した。マスフローコントローラー３及び４を用いて、ＴＦＥを１．０ｍｌ／ｓ、開始剤・乳化剤水溶液を０．１ｍｌ／ｓの流速で管型反応器５に送入した。
【００５４】
管型反応器５としては、長さ２ｍ、管内径０．８ｍｍであり、管断面積０．５０ｍｍ２であるコイル状管型反応器を用いた。管型反応器５は、加熱・冷却器６によって７０℃に保持した。重合圧力は圧力コントロールバルブ８により、１．３ＭＰａに保持した。ＴＦＥ及び開始剤・乳化剤水溶液を連続的に供給し、重合生成物を製品回収タンク７に回収した。３０分間後、原料の供給を停止した。生成した乳白色の水溶液を乾燥させたところ、白色固体が０．５５０ｇ得られた。ＦＴＩＲによりＰＴＦＥであることが確認された。収率は６．９％であった。ＰＴＦＥのＤＳＣ分析から、融点が３３６．８℃、結晶化温度が３１５．５℃、結晶化熱が−２５．０Ｊ／ｇ、であった。これらの測定値から推定される数平均分子量は２．１×１０６であった。
【００５５】
［実施例５］
ＴＦＥの流速を１．５ｍｌ／ｓ、開始剤・乳化剤水溶液の流速を０．１ｍｌ／ｓにした以外は実施例２と同様にして重合を行った。得られたＰＴＦＥの白色固体は０．８１３ｇであり、収率は６．８％であった。ＰＴＦＥのＤＳＣ分析から、融点が３３２．８℃、結晶化温度が３１２．０℃、結晶化熱が−６６．７Ｊ／ｇ、であった。推定される数平均分子量は１．３×１０５であった。
【００５６】
【発明の効果】
本発明の製造方法によれば、除熱性に優れ、大量生産性に優れ、生成するフルオロポリマーの品質に優れるフルオロポリマーが得られるので、工業的価値が極めて高い。
【図面の簡単な説明】
【図１】本発明のフルオロポリマーの製造方法の工程の一例を示す図
【符号の説明】
１：フルオロモノマー用タンク
２：溶媒・開始剤・その他添加剤用タンク
３：フルオロモノマー用マスフローコントローラー
４：溶媒・開始剤・その他添加剤用マスフローコントローラー
５：管型反応器
６：加熱・冷却器
７：製品回収タンク
８：圧力コントロールバルブ
【図１】
2004250627.tif 000004